(57)【要約】【課題】反射防止機能が高く、成形が容易であり、しかも見た目が美しい鏡枠部材、及び、鏡枠部材の表面加工方法を提供する。【解決手段】鏡枠部材１１、１５、１６、１７の反射防止面を形成する表面に、ニッケルめっき処理、ニッケル合金めっき処理、または前記いずれかのめっき処理後にエッチング処理することにより、該表面に高さが０．５〜５μｍかつピッチが０．１〜１０μｍである多数の微小突起をランダムに形成した反射防止面を形成する。【選択図】図１
2010186157.tif 000002
【特許請求の範囲】
【請求項１】
表面に反射防止面が形成された鏡枠部材であって、
鏡枠部材の上記反射防止面を形成する表面に、ニッケルめっき処理、ニッケル合金めっき処理、または前記いずれかのめっき処理後にエッチング処理することにより、該表面に高さが０．５〜５μｍかつピッチが０．１〜１０μｍである多数の微小突起をランダムに形成した反射防止面を形成したことを特徴とする鏡枠部材。
【請求項２】
請求項１記載の鏡枠部材において、
上記微小突起は波長が４００ｎｍ〜６８０ｎｍの光に対する反射率が０．３％以下である鏡枠部材。
【請求項３】
請求項１または２記載の鏡枠部材において、
上記鏡枠部材の表面の一部のみに上記微小突起を設けた鏡枠部材。
【請求項４】
請求項３記載の鏡枠部材において、
上記鏡枠部材の内部を光学系による光路が通過し、
上記鏡枠部材は、上記光路の光軸を中心とする筒状体であるレンズ支持枠の内部に挿入され、かつ、該レンズ支持枠の内部に挿入された光軸方向に並ぶ２つのレンズの間に位置し、その外周面が上記レンズ支持枠の内周面に接触する、該光路が内側を通過する間隔環であり、
上記レンズ支持枠の内周面に接触する該間隔環の外周面以外の面のうち、少なくとも内周面に上記微小突起を設けた鏡枠部材。
【請求項５】
請求項３記載の鏡枠部材において、
上記鏡枠部材の内部を光学系による光路が通過し、
上記鏡枠部材は、上記光路の光軸を中心とする筒状体であるレンズ支持枠の内周面にその外周面が接触しながらレンズと光軸方向に並べて挿入され、かつ、該レンズに接触して該レンズを固定する押さえ環であり、
上記レンズ支持枠の内周面に接触する上記押さえ環の外周面以外の面のうち、内周面に上記微小突起を設けた鏡枠部材。
【請求項６】
請求項３記載の鏡枠部材において、
上記鏡枠部材の内部を光学系による光路が通過し、
上記鏡枠部材は上記光路が内側を通過する筒状体であり、かつ内部に配置したレンズが当接するフランジ部を内周面に備えるレンズ支持枠であり、
該フランジ部の内周面にのみ上記微小突起を設けた鏡枠部材。
【請求項７】
請求項３ないし６のいずれか１項に記載の鏡枠部材において、
上記鏡枠部材に形成したねじ部、穴部、及び、ガイド部以外の部分に上記微小突起を設けた鏡筒部材。
【請求項８】
請求項１または２記載の鏡枠部材において、
一部の領域の上記微小突起を削り、該領域の微小突起をその他の領域の上記微小突起より低くした鏡枠部材。
【請求項９】
表面に反射防止面を形成する鏡枠部材の表面加工方法であって、
上記鏡枠部材の表面のうち、反射防止面形成面以外の面にマスキングを施すステップ；
上記鏡枠部材の表面のマスキングを施していない他の部分に、ニッケルめっき処理、ニッケル合金めっき処理、または前記いずれかのめっき処理後にエッチング処理することにより、高さが０．５〜５μｍかつピッチが０．１〜１０μｍである多数の微小突起をランダムに形成した反射防止面を形成するステップ；及び
上記マスキングを除去するステップ；を有することを特徴とする鏡枠部材の表面加工方法。
【請求項１０】
表面に反射防止面を形成する鏡枠部材の表面加工方法であって、
上記鏡枠部材の表面のうち、反射防止面形成面以外の面にマスキングを施すステップ；
上記鏡枠部材の表面のマスキングを施していない他の部分に、ニッケルめっき処理又はニッケル合金めっき処理を施すステップ；
上記マスキングを除去するステップ；及び
上記鏡枠部材にエッチング処理を施して、上記鏡枠部材のめっき処理を施した表面に、高さが０．５〜５μｍかつピッチが０．１〜１０μｍである多数の微小突起をランダムに形成した反射防止面を形成するステップ；を有することを特徴とする鏡枠部材の表面加工方法。
【請求項１１】
請求項１０記載の鏡枠部材の表面加工方法において、
鏡枠部材は、レンズ又はレンズ枠が嵌合される内円筒面を有し、上記微小突起は、この鏡枠部材の内円筒面のうち、レンズ又はレンズ枠との嵌合面を除く表面に形成される鏡枠部材の表面加工方法。
【請求項１２】
請求項１０または１１記載の鏡枠部材の表面加工方法において、
上記鏡枠部材は、アルミニウム、ステンレス、チタン、タンタル及びマグネシウムのいずれかの金属材料またはこれらの合金からなる鏡枠部材の表面加工方法。
【請求項１３】
請求項１２記載の鏡枠部材の表面加工方法において、
上記鏡枠部材は、その表面に酸化皮膜処理が施されている鏡枠部材の表面加工方法。
【請求項１４】
請求項１２記載の鏡枠部材の表面加工方法において、
上記鏡枠部材は、その表面に不動態化処理が施されている鏡枠部材の表面加工方法。
【請求項１５】
請求項１０ないし１４のいずれか１項記載の鏡枠部材の表面加工方法において、
上記鏡枠部材は、その表面に黒アルマイト処理が施されている鏡枠部材の表面加工方法。
【請求項１６】
表面に反射防止面を形成する鏡枠部材の表面加工方法であって、
上記鏡枠部材の表面に、ニッケルめっき処理、ニッケル合金めっき処理、または前記いずれかのめっき処理後にエッチング処理することにより、高さが０．５〜５μｍかつピッチが０．１〜１０μｍである多数の微小突起をランダムに形成した反射防止面を形成するステップ；及び
一部領域の上記微小突起を削り、該領域の該微小突起を無くすステップ；を有することを特徴とする鏡枠部材の表面加工方法。
【発明の詳細な説明】
【技術分野】
【０００１】
本発明は、表面に反射防止面が形成された鏡枠部材（例えば、レンズ支持枠や押え環等）、及び表面に反射防止面を形成する鏡枠部材の表面加工方法に関する。
【背景技術】
【０００２】
カメラの撮影レンズ等のレンズ鏡筒は複数のレンズを内部に支持する為、レンズ支持環や間隔環などの鏡枠部材を複数具備している。そして、これら鏡枠部材の表面には反射防止加工を施すのが一般的である。反射防止加工を施せば、鏡枠部材の表面に撮影光路から外れた光が当たっても光の反射が抑えられるので、ゴーストやフレアが発生し難くなる。
【０００３】
特許文献１では、レンズ支持環（鏡枠）の内周面にリソグラフィー技術や、陽極酸化法（内周面をアルミニウム製薄膜によって覆っている場合）を用いて微細凹凸構造を形成したり、レンズ支持環の内周面にブラックアルマイト処理を施した上で、該内周面の表面に微細凹凸構造を備えるシートを貼り付けている。反射防止加工である微細凹凸構造の凹凸は規則的な配列（あるいはやや規則性が失われた配列）となっている。
特許文献２では、レンズ支持環の内周面の表面にアレイ状（規則的な配列）の微細凹凸構造（反射防止構造）を備えるシートを貼り付けたり、成形型を利用した射出成形によりレンズ支持環の内周面にアレイ状の微細凹凸構造を一体成形している。
特許文献３では、間隔環の表面に反射防止加工として微粒子を分散した電着塗装を施している。
【先行技術文献】
【特許文献】
【０００４】
【特許文献１】特開２００５−１５６９８９号公報
【特許文献２】特開２００６−２９３０９３号公報
【特許文献３】特開平１１−６４７０３号公報
【発明の概要】
【発明が解決しようとする課題】
【０００５】
特許文献１及び特許文献２のような微細凹凸構造の反射防止機能は十分とは言えず、ゴーストやフレアの発生を抑制するのが難しい。また、特許文献１のようにレンズ支持環の内周面にブラックアルマイト処理を施すと該内周面は黒くなるものの、黒さとして十分ではないので、この部分による反射防止機能はあまり高くなく、しかも見た目も美しくない。
また、特許文献１及び特許文献２のようにリソグラフィー技術、陽極酸化法、あるいは射出成形により、規則的に（あるいはやや規則性が失われた）配列した微細凹凸構造をレンズ支持環の内周面に形成するのは容易ではない。さらに、特許文献１において陽極酸化法を利用する場合はレンズ支持環の内周面にアルミニウム製薄膜を形成する必要があるが、アルミニウム製薄膜を形成すること自体が困難である。
【０００６】
また、特許文献３のような反射防止加工は反射防止機能として不十分であるため、ゴーストやフレアを効果的に抑制するのが難しい。
しかも、塗装が剥げ落ちやすいので、反射機能の低下、ゴミの発生などの問題が生じ易い。
【０００７】
本発明は、反射防止機能が高く、成形が容易であり、しかも見た目が美しい鏡枠部材及び鏡枠部材の表面加工方法を提供することを目的とする。
【課題を解決するための手段】
【０００８】
本発明の鏡枠部材は、表面に反射防止面が形成された鏡枠部材であって、鏡枠部材の上記反射防止面を形成する表面に、ニッケルめっき処理、ニッケル合金めっき処理、または前記いずれかのめっき処理後にエッチング処理することにより、該表面に高さが０．５〜５μｍかつピッチが０．１〜１０μｍである多数の微小突起をランダムに形成した反射防止面を形成したことを特徴としている。
【０００９】
上記微小突起は波長が４００ｎｍ〜６８０ｎｍの光に対する反射率が０．３％以下であるのが好ましい。
【００１０】
さらに、上記鏡枠部材の表面の一部のみに上記微小突起を設けるのが好ましい。
【００１１】
上記鏡枠部材の内部を光学系による光路が通過する態様では、上記鏡枠部材を、上記光路の光軸を中心とする筒状体であるレンズ支持枠の内部に挿入され、かつ、該レンズ支持枠の内部に挿入された光軸方向に並ぶ２つのレンズの間に位置し、その外周面が上記レンズ支持枠の内周面に接触する、該光路が内側を通過する間隔環とし、上記レンズ支持枠の内周面に接触する該間隔環の外周面以外の面のうち、少なくとも内周面に上記微小突起を設けてもよい。
また、上記鏡枠部材を、上記光路の光軸を中心とする筒状体であるレンズ支持枠の内周面にその外周面が接触しながらレンズと光軸方向に並べて挿入され、かつ、該レンズに接触して該レンズを固定する押さえ環とし、上記レンズ支持枠の内周面に接触する上記押さえ環の外周面以外の面のうち、内周面に上記微小突起を設けてもよい。
また、上記鏡枠部材を上記光路が内側を通過する筒状体であり、かつ内部に配置したレンズが当接するフランジ部を内周面に備えるレンズ支持枠とし、該フランジ部の内周面にのみ上記微小突起を設けてもよい。
いずれの場合も、上記鏡筒部材に形成したねじ部、穴部、及び、ガイド部以外の部分に上記微小突起を設けることが可能である。
【００１２】
また、一部の領域に微小突起を全く形成しないのではなく、一部の領域の上記微小突起を削り、該領域の微小突起をその他の領域の上記微小突起より低くしてもよい。
【００１３】
本発明は、鏡枠部材の表面加工方法の態様では、表面に反射防止面を形成する鏡枠部材の表面加工方法であって、上記鏡枠部材の表面のうち、反射防止面形成面以外の面にマスキングを施すステップ；上記鏡枠部材の表面のマスキングを施していない他の部分に、ニッケルめっき処理、ニッケル合金めっき処理、または前記いずれかのめっき処理後にエッチング処理することにより、高さが０．５〜５μｍかつピッチが０．１〜１０μｍである多数の微小突起をランダムに形成した反射防止面を形成するステップ；及び上記マスキングを除去するステップ；を有することを特徴としている。
【００１４】
本発明の鏡枠部材の表面加工方法は、別の態様では、表面に反射防止面を形成する鏡枠部材の表面加工方法であって、上記鏡枠部材の表面のうち、反射防止面形成面以外の面にマスキングを施すステップ；上記鏡枠部材の表面のマスキングを施していない他の部分に、ニッケルめっき処理又はニッケル合金めっき処理を施すステップ；上記マスキングを除去するステップ；及び上記鏡枠部材にエッチング処理を施して、上記鏡枠部材のめっき処理を施した表面に、高さが０．５〜５μｍかつピッチが０．１〜１０μｍである多数の微小突起をランダムに形成した反射防止面を形成するステップ；を有することを特徴としている。
【００１５】
鏡枠部材が、レンズ又はレンズ枠が嵌合される内円筒面を有する態様では、上記微小突起は、この鏡枠部材の内円筒面のうち、レンズ又はレンズ枠との嵌合面を除く表面に形成することが好ましい。
【００１６】
上記鏡枠部材は、アルミニウム、ステンレス、チタン、タンタル及びマグネシウムのいずれかの金属材料またはこれらの合金から構成することができる。この場合、上記鏡枠部材は、その表面に酸化皮膜処理又は不動態化処理が施されていることが好ましい。
【００１７】
また、上記鏡枠部材は、その表面に黒アルマイト処理を施すこともできる。
【００１８】
本発明の鏡枠部材の表面加工方法は、さらに別の態様によると、表面に反射防止面を形成する鏡枠部材の表面加工方法であって、上記鏡枠部材の表面に、ニッケルめっき処理、ニッケル合金めっき処理、または前記いずれかのめっき処理後にエッチング処理することにより、高さが０．５〜５μｍかつピッチが０．１〜１０μｍである多数の微小突起をランダムに形成した反射防止面を形成するステップ；及び一部領域の上記微小突起を削り、該領域の該微小突起を無くすステップ；を有することを特徴としている。
【発明の効果】
【００１９】
本発明のように、ニッケルめっき処理、ニッケル合金めっき処理、または前記いずれかのめっき処理後にエッチング処理することにより、該表面に高さが０．５〜５μｍかつピッチが０．１〜１０μｍである多数の微小突起をランダムに形成した反射防止面を形成すると、この反射防止面は従来の鏡枠部材に比べてより黒くなる。そのため、従来の鏡枠部材に比べて反射防止機能が高くなるので、ゴーストやフレアの発生を効果的に抑制できる。しかも見た目も美しくなる。さらに、ニッケルめっき処理又はニッケル合金めっき処理を施した後にエッチング処理するだけであり、かつ微小突起はランダムな配列でよいので（規則的に配列する必要がないので）、本発明の反射防止面は鏡枠部材の表面に容易に成形できる。
しかも、安価に成形できる。
その上、ニッケルめっき及びニッケル合金めっきは延性があり剥離しにくいので、ゴミが発生しにくい。
【００２０】
環状部材の内部に挿入される鏡枠部材（例えば間隔環）の表面の内周面領域には高さが０．５〜５μｍでピッチが０．１〜１０μｍである多数の微小突起（ニッケルめっき）を施し、外周面領域には突起を形成しないか又はこれより低い突起を形成すれば、当該鏡枠部材の外径が大きくなることはない。そのため、環状部材の内周面に鏡枠部材を円滑かつ精度良く組み付けることができる。
【図面の簡単な説明】
【００２１】
【図１】本発明の第１の実施形態のレンズ鏡筒の内部を示す縦断側面図である。
【図２】間隔環に施した４種類の表面処理の拡大写真である。
【図３Ａ】比較例（図２（ａ））の表面処理の色度を示したＣＩＥ色度座標である。
【図３Ｂ】間隔環に本発明を利用して施した表面処理（実施例、図２（ｃ））の色度を示したＣＩＥ色度座標である。
【図３Ｃ】図３Ｂとは別の実施例（図２（ｄ））の表面処理の色度を示したＣＩＥ色度座標である。
【図３Ｄ】さらに別の実施例（図２（ｂ））の表面処理の色度を示したＣＩＥ色度座標である。
【図４Ａ】比較例（図２（ａ））の表面処理の視感反射率を示すグラフである。
【図４Ｂ】図３Ｂに相当する実施例（図２（ｃ））の表面処理の視感反射率を示すグラフである。
【図４Ｃ】図３Ｃに相当する実施例（図２（ｄ））の表面処理の視感反射率を示すグラフである。
【図４Ｄ】図３Ｄに相当する実施例（図２（ｂ））の表面処理の視感反射率を示すグラフである。
【図５】本発明の第２の実施形態のレンズ鏡筒の内部を示す縦断側面図である。
【図６】本発明によるレンズ鏡筒（鏡枠部材）の表面加工方法の第１の態様を示す工程図である。
【図７】本発明によるレンズ鏡筒（鏡枠部材）の表面加工方法の第２の態様を示す工程図である。
【発明を実施するための形態】
【００２２】
以下、図１〜図４を利用して本発明の第１の実施形態を説明する。以下の説明では図１の左側を「前方」とし図１の右側を「後方」としている。
本実施形態のレンズ鏡筒１０は交換式レンズ鏡筒であり、その内部に、金属製の筒状部材であり、かつ前後方向の中間部に径方向内向きの内方フランジ１２を一体的に備えるレンズ支持枠（鏡枠部材）１１を具備している。
レンズ支持枠１１の内部には、樹脂製またはガラス製で無色透明かつ光軸Ｏを中心とする回転対称形状の１群レンズ（光学系）Ｌ１、２群レンズ（光学系）Ｌ２及び３群レンズ（光学系）Ｌ３が設けてある。
１群レンズＬ１は内方フランジ１２の前方に位置しており、その後端縁（外周縁）は内方フランジ１２の前面に当接している。さらに、１群レンズＬ１の直前には１群レンズＬ１と同心をなす金属製の環状部材である押さえ環（鏡枠部材）１５が位置しており、押さえ環１５の外周面に形成した雄ねじ１５ａ（ねじ部）がレンズ支持枠１１の内周面に形成した雌ねじ１１ａ（ねじ部）と螺合している。そのため、１群レンズＬ１は押さえ環１５と内方フランジ１２によって前後から挟持されている。
２群レンズＬ２と３群レンズＬ３は内方フランジ１２の後方に位置している。光軸Ｏを中心とする回転対称形状である２群レンズＬ２の前端縁（外周縁）は、内方フランジ１２の後面に当接している。２群レンズＬ２の直後にはレンズ支持枠１１と同心をなす金属製の環状部材である間隔環（鏡枠部材）１６が位置しており、間隔環１６の外周面はレンズ支持枠１１の内周面に接触している。間隔環１６の前後両面は光軸Ｏに対して直交する平面であり、間隔環１６の前面が、２群レンズＬ２の後面の外周縁部に接触している。そのため、２群レンズＬ２は、内方フランジ１２と間隔環１６によって前後から挟持されている。間隔環１６の直後には３群レンズＬ３が位置しており、３群レンズＬ３の直後には押さえ環１５及び間隔環１６と同心をなす金属製の環状部材である押さえ環（鏡枠部材）１７が位置しており、押さえ環１７の外周面に形成した雄ねじ（ねじ部）１７ａがレンズ支持枠１１の内周面に形成した雌ねじ（ねじ部）１１ｂと螺合している。図示するように、３群レンズＬ３は、間隔環１６の後面（の外周縁部）と押さえ環１７の前面（の内周縁部）によって前後から挟持されている。
【００２３】
レンズ支持枠１１、押さえ環１５、間隔環１６及び押さえ環１７の表面の一部には反射防止面が形成されている。この反射防止面は、ニッケルめっき処理、ニッケル合金めっき処理、又はこれらいずれかのめっき処理後にエッチング処理することにより形成されるものであり、高さが０．５〜５μｍかつピッチが０．１〜１０μｍである多数の微小突起をランダムな配列に形成してなる。但し、レンズ支持枠１１の表面にニッケルめっき処理を行う際には内方フランジ１２の内周面を除く部分にはシール（図示略）を貼ってマスキングする。同様に、押さえ環１５の外周面と後面、間隔環１６の外周面と前後両面、及び、押さえ環１７の外周面と前面にもシール（図示略）を貼ってマスキングする。そのため、レンズ支持枠１１、押さえ環１５、間隔環１６及び押さえ環１７の表面における上記シールを貼ったマスキング部分にはニッケルめっき処理は施されない（反射防止面は形成されない）。これら各シールはニッケルめっきを施した後に、レンズ支持枠１１、押さえ環１５、間隔環１６及び押さえ環１７からそれぞれ剥がされる。なお、マスキングする部分の形状に因っては、シールを貼る代わりにレジスト等の樹脂を塗布してマスキングしたり、専用のマスキング治具を事前に準備して利用しても良い。専用のマスキング治具を使えば精度よくマスキングできる。
【００２４】
ニッケルめっき処理、ニッケル合金めっき処理、又はこれらいずれかのめっき処理後にエッチング処理を施すと、レンズ支持枠１１、押さえ環１５、間隔環１６及び押さえ環１７の表面におけるシールを貼らなかった部分（マスキングしなかった部分）は黒色となる。
図２（ｂ）〜（ｄ）は本実施形態の反射防止面（微小突起）を拡大して示す写真である。図２（ｂ）（ｃ）は、ニッケルめっき処理又はニッケル合金めっき処理により反射防止面を形成したものであり、図２（ｄ）は、ニッケルめっき処理又はニッケル合金めっき処理後さらにエッチング処理を施すことにより反射防止面を形成したものである。
図２（ａ）に示すＡＭ−ＢＳ処理（梨地処理した基板に黒アルマイト処理したもの。比較例）と比べると、図２（ｂ）〜（ｄ）に示す本実施形態の反射防止面（微小突起）の詳細形状が異なるのが分かる。
【００２５】
図３Ａ〜図３Ｄに示すＣＩＥ色度座標から明らかなように、図２（ｄ）の実施例のニッケルめっき処理又はニッケル合金めっき処理後エッチング処理したもの（ＮＯ３。図３Ｃ）は、ＡＭ−ＢＳ処理（ＮＯ１。図３Ａ）や、図２（ｂ）の実施例のニッケルめっき（ＮＯ４。図３Ｄ）、図２（ｃ）の実施例のニッケルめっき（ＮＯ２。図３Ｂ）に比べてより黒いのが分かる。
そして、図４Ａ〜図４Ｄに示す視感反射率を示すグラフから明らかなように、本実施形態（図２（ｂ）：図４Ｄ、図２（ｃ）：図４Ｂ、図２（ｄ）：図４Ｃ）のものはいずれも、波長が４００ｎｍ〜６８０ｎｍの光に対する反射率が０．３％以下である。図２（ｄ）のニッケルめっき（ＮＯ３。図４Ｃ）は視感反射率が最も低い。これは図２（ｄ）の微小突起構造が図２（ｂ）及び（ｃ）の微小突起構造に比べて最もピッチが大きく、高さも高いことによるものである。一方、図２（ｃ）の微小突起構造は図２（ｄ）の微小突起構造に比べて強度の点で優れている。図２（ｂ）の微小突起構造は、（ｄ）と（ｃ）の中間的な特性を有する。どの実施例の態様で実施するかは、微小突起を設ける位置等の条件によって判断、選択することが可能である。
【００２６】
このように本実施形態のレンズ支持枠１１、押さえ環１５、間隔環１６及び押さえ環１７に形成した反射防止面は、従来の鏡枠部材に比べて反射防止機能が高いので、ゴーストやフレアの発生を効果的に抑制できる。しかも、従来より黒いので見た目も美しい。
さらに、本実施形態の反射防止加工はニッケルめっき処理、ニッケル合金めっき処理、又はこれらいずれかのめっき処理後にエッチング処理するだけで実現でき、しかも微小突起はランダムな配列でよいので、鏡枠部材の表面に容易に成形できる。しかも、ニッケルめっき又はニッケル合金めっきなので安価に成形できる。その上、ニッケルめっき又はニッケル合金めっきは延性があり剥離しにくいので、ゴミが発生しにくい。
また、レンズ支持枠１１における内方フランジ１２を除く内周面、押さえ環１５の外周面、間隔環１６の外周面、及び押さえ環１７の外周面にはニッケルめっき処理を施していないので（反射防止面を形成していないので）、レンズ支持枠１１の内径、並びに押さえ環１５、間隔環１６及び押さえ環１７の外径が大きくなることはない。そのため、レンズ支持枠１１の内周面に押さえ環１５、間隔環１６及び押さえ環１７を円滑かつ精度良く組み付けることができる。
【００２７】
続いて、本発明の第２の実施形態について図５を用いて説明する。なお、第１の実施形態と同じ部材には同じ符号を付すに止めて、その詳細な説明は省略する。
本実施形態のレンズ鏡筒２０は、共に金属製の筒状部材である第１レンズ支持枠２１と第１レンズ支持枠２１の後端部に接続する第２レンズ支持枠２５とを具備している。
第１レンズ支持枠２１はレンズ支持枠１１に類似した構造であり、内方フランジ１２の内周面と押さえ環１５の内周面及び前面にはレンズ鏡筒１０と同様の要領によって反射防止面が形成してある。第１レンズ支持枠２１の内方フランジ１２より後方の内周面は光軸Ｏを中心とする環状面である内周ガイド面（ガイド部）２２となっており、かつ後端部の外周面には雄ねじ（ねじ部）２３が形成してある。内周ガイド面２２内には、光軸Ｏを中心とする樹脂製の環状部材である移動レンズ枠２４が位置しており、移動レンズ枠２４の外周面（ガイド部）２４ａが内周ガイド面２２に接触している。さらに、移動レンズ枠２４の内周面には２群レンズＬ２’が嵌合固定してある。移動レンズ枠２４は内周ガイド面２２によって光軸Ｏ方向にスライド可能に支持されており、かつ移動レンズ枠２４はモータ（図示略）と連動機構（図示略）を介して接続している。従って、モータを正逆に回転させると、移動レンズ枠２４及び２群レンズＬ２’は第１レンズ支持枠２１に対して光軸Ｏ方向（矢印方向）に進退する。
第２レンズ支持枠２５はその径が３段階で変化するものであり、前端部の内周面には雄ねじ２３に螺合する雌ねじ（ねじ部）２６が形成してあり、第２レンズ支持枠２５の内周面の後端部に３群レンズＬ３’が嵌合固定してある。さらに、第２レンズ支持枠２５の中間径部２７には周方向に等角度間隔で３つのねじ穴（穴部）２８が貫通穴として穿設してある。このねじ穴２８は図示を省略したボルトが貫通させ、該ボルトを利用して第２レンズ支持枠２５をレンズ鏡筒２０内部の固定部材（図示略）に固定するためのものである。なお、このねじ穴２８の代わりに単なる貫通穴（穴部）を形成し、該貫通穴を貫通させたピンによって第２レンズ支持枠２５を上記固定部材に固定してもよい。
中間径部２７の内周面、及び、中間径部２７と最小径部２９を接続しかつ光軸Ｏに対して直交する環状壁部３０の前面にはレンズ鏡筒１０と同様の要領によって反射防止面が形成してある（但し、ねじ穴２８または上記貫通穴の周面には反射防止面を形成しない）。さらに、第２レンズ支持枠２５の後端に形成した内方フランジ３１の前面及び内周面にもレンズ鏡筒１０と同様の要領によって反射防止面が形成してある。
【００２８】
本実施形態によっても第１の実施形態と同様の効果が得られる。
さらに、第１レンズ支持枠２１の内周ガイド面２２及び移動レンズ枠２４の外周面には反射防止面を形成していないので、第１レンズ支持枠２１に対して移動レンズ枠２４を円滑にスライドさせることが可能である。また、ねじ穴２８（または上記貫通穴）の周面にも反射防止面を形成していないので、ボルトやピンをこれらの穴に挿入しても、反射防止面の微小突起がボルトやピンと擦れることによって当該穴から剥がれ落ちることはない。
【００２９】
以下、図６及び７を用いて、本発明による鏡枠部材の表面加工方法について具体的に説明する。図６及び７は、図１及び５と比較して、内方フランジ１２が図示されていない等、各部材の形状が異なっているが、基本的な概念は同じである。すなわち、図６及び７は、レンズ鏡筒（鏡枠部材）５０の表面に反射防止面８０を形成する工程を示す図である。
【００３０】
１．削り出し及び黒アルマイト処理工程
まず、図６（Ａ）のように構成されたレンズ鏡筒５０を準備する。レンズ鏡筒５０は、例えば削り出しにより作製することができる。レンズ鏡筒５０は、レンズＬ４、Ｌ５（又はそのレンズ枠）が嵌合される内円筒面５１を有し、この内円筒面５１は、光軸方向に位置を異ならせた光軸中心の円筒面からなる大径筒部５２及び小径筒部５３と、この大径筒部５２と小径筒部５３の間に形成された光軸直交面５４とから構成されている。また、レンズ鏡筒５０の表面（内円筒面５１）には、黒アルマイト処理を施す。
【００３１】
２．マスキング処理工程
次いで、レンズ鏡筒５０の表面のうち、反射防止面８０の形成面以外の面にマスキング６０を施す。すなわち、レンズ鏡筒５０の前方端面５５、後方端面５６及び外円筒面５７の全面と、レンズ鏡筒５０の内円筒面５１のうち、レンズＬ４の外周円筒面との嵌合面５２Ａ、レンズＬ５の外周円筒面との嵌合面５３Ａにマスキング６０を施す（図６（Ｂ））。このマスキング処理は、例えば、マスキングシール（マスキングテープ）により行う。
【００３２】
３．めっき処理工程
次いで、レンズ鏡筒５０の表面のマスキング６０を施していない部分、すなわち内円筒面５１のうち嵌合面５２Ａ及び５３Ａを除く表面に、ニッケルめっき処理又はニッケル合金めっき処理を施して、めっき層７０を形成する（図６（Ｃ））。このめっき層７０の厚みは３〜９０μｍであり、反射防止面８０をなす微小突起の高さ（０．５〜５μｍ）の６倍〜１８倍である。このめっき処理は、例えば、めっき浸漬により行う。
【００３３】
４．エッチング工程
次いで、レンズ鏡筒５０にエッチング処理を施す。これにより、レンズ鏡筒５０の内円筒面５１に形成されためっき層７０が、高さが０．５〜５μｍかつピッチが０．１〜１０μｍである多数の微小突起をランダムに形成した反射防止面８０となる（図６（Ｄ））。このエッチング処理は、例えば、硝酸エッチングにより行う。
【００３４】
５．マスキング除去工程
最後に、レンズ鏡筒５０の表面に施したマスキング６０を除去する。これにより、レンズ鏡筒５０の内円筒面５１のうち、嵌合面５２Ａ及び５３Ａを除く表面に、反射防止面８０を形成することができる（図６（Ｅ））。そして、嵌合面５２ＡにはレンズＬ４の外周円筒面を嵌め込み、嵌合面５３ＡにはレンズＬ５の外周円筒面を嵌め込むことができる（図６（Ｆ））。
【００３５】
なお、図６（Ｄ）のエッチング工程を省略して、レンズ鏡筒５０の表面に反射防止面８０を形成することも可能である。すなわち、レンズ鏡筒５０のマスキング６０を施していない他の部分に、ニッケルめっき処理又はニッケル合金めっき処理を施すだけで、高さが０．５〜５μｍかつピッチが０．１〜１０μｍである多数の微小突起をランダムに形成した反射防止面８０を形成することができる。
【００３６】
図７は、図６のエッチング工程（第４工程）とマスキング除去工程（第５工程）の順番を入れ替えた加工方法である。図７（Ａ）−（Ｃ）、（Ｆ）の工程は、図６（Ａ）−（Ｃ）、（Ｆ）と同一であるため、その説明を省略する。
【００３７】
図７の加工方法は、レンズ鏡筒５０が、アルミニウム、ステンレス、チタン、タンタル及びマグネシウムのいずれかの金属材料またはこれらの合金からなる場合に好適な加工方法である。アルミニウム及びステンレスは、酸化皮膜又は不動態皮膜を有する材料である。また、アルミニウム、チタン、タンタル及びマグネシウムは、陽極酸化で緻密な酸化物層のできるバルブ金属である。
【００３８】
レンズ鏡筒５０の表面には、レンズ鏡筒５０の削り出し後に、酸化皮膜処理又は不動態皮膜処理が施されている。「酸化皮膜」とは、金属が酸化してできた酸化物の皮膜であり、「不動態皮膜」とは、使用する環境中において金属が金属表面に薄い膜を作り、その膜が環境と金属を隔て、耐食性を発現する薄い膜である。「酸化皮膜処理」とは、レンズ鏡筒５０の表面に酸化皮膜を形成する処理であり、具体的には、陽極酸化することにより行なわれる。「不動態化処理」とは、レンズ鏡筒５０の表面に不動態皮膜を形成する処理であり、具体的には、不動態皮膜が形成するｐＨの薬液などに浸漬することにより行なわれる。
【００３９】
レンズ鏡筒５０が以上の構成を有していることにより、レンズ鏡筒５０からマスキング６０を除去した後にエッチングを施しても（図７（Ｄ）、（Ｅ））、酸化皮膜又は不動態皮膜（緻密な酸化物層）の作用によって、レンズ鏡筒５０の、マスキング６０を除去した表面がエッチング液によって侵食されることはない。
また、マスキング６０を除去した後にエッチングにより反射防止面８０を形成するので（図７（Ｄ）、（Ｅ））、マスキング６０を除去するときに反射防止面８０の微小突起に触れること、又は反射防止面８０の微小突起を一緒に剥がすことはなく、反射防止面８０の微細構造が破壊されることはない。反射防止面８０の微細構造が破壊されるとその破壊部分が逆に光り、反射防止面としての機能が低下するが、本加工方法によればそのような弊害を防止することができる。本加工方法は、レンズ鏡筒５０の内円筒面５１のような狭い箇所に反射防止面８０を形成する場合には特に優位である。
さらに、内円筒面５１の嵌合面５２Ａ及び５３Ａには反射防止面８０が形成されないので、嵌合面５２Ａ及び５３Ａの寸法精度が高く、レンズＬ４、Ｌ５との嵌合を良好にすることができる。
【００４０】
なお、上記実施形態ではレンズ支持枠１１、２１の内周面と、押さえ環１５、間隔環１６及び押さえ環１７の外周面とにシールを貼ることにより、シールを貼った部分にニッケルめっき処理を施さない（反射防止面を形成しない）ようにしているが、シールを貼らずに、レンズ支持枠１１、２１、押さえ環１５、間隔環１６及び押さえ環１７の表面全体にニッケルめっき処理を施し、その後にレンズ支持枠１１、２１の内周面における内方フランジ１２の内周面を除く部分のニッケルめっきと、押さえ環１５の外周面及び後面のニッケルめっきと、間隔環１６の外周面及び前後両面のニッケルめっきと、押さえ環１７の外周面及び前面のニッケルめっきを塩化第二鉄（塩化鉄（III））を含有する溶剤を利用して削りとってもよい。このようにしても、これらの領域の微小突起をその他の領域の微小突起より低くしたり、微小突起を完全に無くすことが可能である。
また、反射防止面を形成する鏡枠部材はレンズ支持枠１１、２１、押さえ環１５、間隔環１６及び押さえ環１７には限定されず、あらゆる鏡枠部材に適用することができる。例えば、レンズ鏡筒（交換式のものでなくてもよい）の光路が通過する部材であればいずれにも適用可能であるし、レンズ鏡筒でなくとも、カメラボディ内において光路が通過する周囲の壁面、例えばミラーボックス内の壁面や、ファインダー光路の壁面にも応用可能であることは言うまでもない。
さらに、鏡枠部材における反射防止面を形成しない領域、つまりニッケルめっきを施さない（或いはニッケルめっきを削り取る）領域は上記の部分には限定されず、隣接する部材と接触する部分であればどの部分であってもよく、例えば当該領域を、光軸方向に相対スライド可能な２つのレンズ鏡枠の接触部や、レンズ鏡筒を光軸方向に進退させるためのカム溝と該カム溝に嵌るカムフォロアの接触面などにしてもよい。また、間隔環１６の内周面のみに反射防止面を形成したり、押さえ環１５と押さえ環１７の内周面のみに反射防止面を形成してもよい。さらに、例えば押さえ環１５の前面や押さえ環１７の後面のように、他の部材と接触しない部分のうち光路（光軸Ｏ）と対向しない箇所については反射防止面を形成しないようにしてもよい。
なお、反射防止面を形成した（ニッケルめっきを施した）場合であっても鏡枠部材を隣接する部材に対して円滑かつ精度よく組み付けられるのであれば、鏡枠部材の表面全体にニッケルめっきを施して反射防止面を形成してもよい（反射防止面の形成後に微小突起の一部を取り除く必要がない）。
【符号の説明】
【００４１】
１０    レンズ鏡筒
１１    レンズ支持枠（鏡枠部材）
１１ａ  １１ｂ  雌ねじ（ねじ部）
１２    内方フランジ
１５    押さえ環（鏡枠部材）
１５ａ  雄ねじ（ねじ部）
１６    間隔環（鏡枠部材）
１７    押さえ環（鏡枠部材）
１７ａ  雄ねじ（ねじ部）
２０    レンズ鏡筒
２１    第１レンズ支持枠
２２    内周ガイド面（ガイド部）
２３    雄ねじ（ねじ部）
２４    移動レンズ枠
２４ａ  外周面（ガイド部）
２５    第２レンズ支持枠
２６    雌ねじ（ねじ部）
２７    中間径部
２８    ねじ穴（穴部）
２９    最小径部
３０    環状壁部
３１    内方フランジ
５０    レンズ鏡筒（鏡枠部材）
５１    内円筒面
５２    大径筒部
５２Ａ  嵌合面
５３    小径筒部
５３Ａ  嵌合面
５４    光軸直交面
５５    前方端面
５６    後方端面
５７    外円筒面
６０    マスキング
７０    めっき層
８０    反射防止面（微小突起形成面）
Ｌ１    １群レンズ（光学系）
Ｌ２  Ｌ２’  ２群レンズ（光学系）
Ｌ３  Ｌ３’  ３群レンズ（光学系）
Ｌ４    レンズ（レンズ枠）
Ｌ５    レンズ（レンズ枠）
【図１】
2010186157.tif 000003
【図２】
2010186157.tif 000004
【図３Ａ】
2010186157.tif 000005
【図３Ｂ】
2010186157.tif 000006
【図３Ｃ】
2010186157.tif 000007
【図３Ｄ】
2010186157.tif 000008
【図４Ａ】
2010186157.tif 000009
【図４Ｂ】
2010186157.tif 000010
【図４Ｃ】
2010186157.tif 000011
【図４Ｄ】
2010186157.tif 000012
【図５】
2010186157.tif 000013
【図６】
2010186157.tif 000014
【図７】
2010186157.tif 000015